실시예들은 기판, 기판 상에 형성된 제1 색상을 위한 제1 칼코지나이드 물질층, 상기 제1 칼코지나이드 물질층 상에 형성된 제2 색상을 위한 제2 칼코지나이드 물질층 및 상기 제2 칼코지나이드 물질층 상에 형성된 제3 색상을 위한 제3 칼코지나이드 물질층을 포함하는 칼코지나이드 물질 기반의 필터리스 컬러 이미지 센서에 관련된다.
주어진 문장을 읽고 간략하게 요약해주세요.

문장: 
[ 발명의 명칭 ]
필터리스 컬러 이미지 센서FILTERLESS COLOR IMAGE SENSOR
[ 기술분야 ]
본 발명의 실시예는 필터리스 컬러 이미지 센서에 관한 것으로, 보다 구체적으로 칼코지나이드 물질층을 이용한, 컬러 필터를 사용하지 않는 컬러 이미지 센서에 관한 것이다.
[ 배경기술 ]
도 1a 및 도 1b는 종래 기술에 따른 컬러 이미지 센서를 나타낸다. 도 1a는 필터형 컬러 이미지 센서이고, 도 1b는 필터리스 적층형 컬러 이미지 센서이다.도1a의 필터형 컬러 이미지 센서는, 컬러 필터를 이용하여 RGB중 특정한 한 가지 색상을 가진 빛만을 통과시키고 그 빛을 아래의 수광소자에서 측정하는 방식을 사용한다. 예를 들어, 픽셀(10)의 단면을 보면, 필터부분(11)과 센서부분(12)으로 구분된다. 픽셀(10)에 입사된 RGB 중에서 필터(11)는 적색(R) 광만을 통과시키고 센서부분(12)은 통과된 적색광의 세기를 측정한다. 인접한 다른 픽셀에서는 같은 방식으로 녹색(G), 청색(B)의 색상을 검출하고, 이를 조합하여 컬러 이미지를 완성한다. 그러나 이러한 필터형 컬러 이미지 센서는, 컬러 필터에서 빛의 세기가 감쇄하기 때문에 일정한 크기 이상의 전기 신호를 만들기 위해서는 수광소자의 면적이 커야 하고, 이로 인해 픽셀의 소형화를 통한 고해상도의 컬러 이미지 센서를 제작하는 데에 제한이 생긴다. 필터형 컬러 이미지 센서의 또 다른 문제점들로는, 컬러 필터의 완전하지 못한 컬러 선택성으로 인해 발생하는 혼색 문제와 인접한 셀에서 검출된 색상 신호의 상호 간섭으로 인한 위색 문제가 있다. 이러한 문제점들은 소자의 소형화가 진행됨에 따라 더욱 심각해지며, 따라서 컬러 이미지 센서의 소형화를 제한하는 요인이 된다. 이와 같은 문제점을 해결하기 위해, 도1b와 보이는 바와 같이 컬러 필터를 사용하지 않는 적층형 컬러 이미지 센서가 개발되었다. 이러한 컬러 이미지 센서는 수직으로 적층된 수광 소자로 구성되어 있다. 한 가지 예로서, 실리콘 소재 기반의 포토다이오드 기반의 수광소자를 수직 적층한 컬러 이미지 센서 소자에서는 빛의 파장에 따른 침투 깊이의 차이를 이용한다. 빛이 가장 먼저 도착하는 최상부층(제 3층) 수광소자에서는 파장이 가장 짧은 청색(B)의 신호가 검출되고, 빛이 두 번째로 도착하는 제 2층 수광소자에서는 녹색(G), 빛이 가장 늦게 도착하는 최하부층(제 1층) 수광소자에서는 파장이 가장 긴 적색(R)의 빛이 검출된다. 각 층에서 검출된 전기 신호를 조합하여 컬러 이미지를 완성한다. 그러나 이런 방식에 있어서도 혼색문제가 여전히 존재하고, 하부 수광층에서는 전달되는 광의 세기가 부족한 문제가 발생된다. 이러한 문제로 인하여 앞서 언급한 필터형 컬러 이미지 센서보다 더 큰 픽셀사이즈가 요구되어 소형화에 적합하지 않다.또 다른 예로서, 밴드갭이 각각 다른 유기 소재를 적층하여 구성한 컬러 이미지 센서에서는 유기 소재의 밴드갭에 따른 흡수 파장의 차이를 이용한다. 하지만, 유기 소재는 광전 변환효율이 매우 낮고, 열적 불안정성으로 인해 적층 구조를 형성하기에 적합하지 않다는 문제점이 있다. 
[ 선행기술문헌 ]

[ 특허문헌 ]
한국특허공개 제10-2013-0039933호 (2013.4.23)
[ 발명의 개요 ]

[ 해결하려는 과제 ]
컬러 이미지 센서의 해상도 한계를 극복하기 위해서, 높은 광전 변환 효율을 가지고 있으며, 또한 적층 구조의 형성이 용이한 물질 및 그 물질을 이용한 필터리스 컬러 이미지 센서가 요구된다. 
[ 과제의 해결 수단 ]
본 발명의 일 실시예에 따른 칼코지나이드 물질 기반의 필터리스 컬러 이미지 센서는 기판기판 상에 형성된 제1 색상을 위한 제1 칼코지나이드 물질층, 상기 제1 칼코지나이드 물질층 상에 형성된 제2 색상을 위한 제2 칼코지나이드 물질층 및 상기 제2 칼코지나이드 물질층 상에 형성된 제3 색상을 위한 제3 칼코지나이드 물질층을 포함한다.일 실시예에 따른 필터리스 컬러 이미지 센서에 있어서, 상기 제1 칼코지나이드 물질층, 상기 제2 칼코지나이드 물질층, 및 상기 제3 칼코지나이드 물질층에서 발생한 각각의 전기적 특성값에 기반하여 입사한 광의 파장 또는 세기를 측정하는 이미지 센싱회로를 더 포함할 수 있다.일 실시예에 따른 필터리스 컬러 이미지 센서에 있어서, 상기 제1 칼코지나이드 물질층, 상기 제2 칼코지나이드 물질층, 및 상기 제3 칼코지나이드 물질층은 2차원 물질층일 수 있다. 2차원 칼코지나이드 물질은 얇은 두께로 인해 높은 투과도를 가지기 때문에 하부층에서의 광의 양 부족 문제를 해결할 수 있는 수단인 한편, 광전 변환 효율이 매우 높기 때문에 앞서 기술한 문제점에 대한 해결책으로 적합하다.일 실시예에 따른 필터리스 컬러 이미지 센서에 있어서, 상기 제1 칼코지나이드 물질층은 1.8 내지 2.0 eV의 밴드갭을 가지거나, 상기 제2 칼코지나이드 물질층은 2.2 내지 2.4 eV의 밴드갭을 가지거나, 또는 상기 제3 칼코지나이드 물질층은 2.5 내지 2.7 eV의 밴드갭을 가질 수 있다.일 실시예에 따른 필터리스 컬러 이미지 센서에 있어서, 상기 제1 칼코지나이드 물질층은 MoS2 또는 WS2 를 포함할 수 있다.일 실시예에 따른 필터리스 컬러 이미지 센서에 있어서, 상기 제2 칼코지나이드 물질층은 SnS2 를 포함할 수 있다.일 실시예에 따른 필터리스 컬러 이미지 센서에 있어서, 상기 제3 칼코지나이드 물질층은 GaS 또는 ZrS2 를 포함할 수 있다.일 실시예에 따른 필터리스 컬러 이미지 센서에 있어서, 상기 제1 칼코지나이드 물질층, 상기 제2 칼코지나이드 물질층, 또는 상기 제3 칼코지나이드 물질층은, 포토 다이오드 또는 포토 트랜지스터 형태로 구성될 수 있다.일 실시예에 따른 필터리스 컬러 이미지 센서에 있어서, 상기 이미지 센싱회로는, 제3 칼코지나이드 물질층에서 발생된 제3 전기적 특성값과 제2 칼코지나이드 물질층에서 발생된 제2전기적 특성값을 이용하여, 제3 색상에 관한 광의 파장 또는 세기를 계산할 수 있다.일 실시예에 따른 필터리스 컬러 이미지 센서에 있어서, 상기 이미지 센싱회로는, 제2 칼코지나이드 물질층에서 발생된 제2 전기적 특성값과 제1 칼코지나이드 물질층에서 발생된 제1전기적 특성값을 이용하여, 제2 색상에 관한 광의 파장 또는 세기를 계산할 수 있다.일 실시예에 따른 필터리스 컬러 이미지 센서에 있어서, 상기 제1 색상은 적색(Red)이고, 제2 색상은 녹색(Greed)이고, 제3 색상은 청색(Blue)일 수 있다.
[ 발명의 효과 ]
본 발명의 일 실시예에 따르면 종래 기술의 해상도 한계를 극복한 필터리스 컬러 이미지 센서를 제공할 수 있다.
[ 도면의 간단한 설명 ]
도 1a 및 도 1b는 종래 기술에 따른 컬러 이미지 센서의 단면도이다. 도 2 및 도 3은 본 발명의 일 실시예에 따른 칼코지나이드 물질 기반의 필터리스 컬러 이미지 센서의 단면도이다.도 4는 본 발명의 일 실시예에 따른 필터리스 컬러 이미지 센서(100)를 이용하여 재현한 이미지이다.
[ 발명을 실시하기 위한 구체적인 내용 ]
본 명세서에서 사용한 용어는 단지 특정한 실시 예를 설명하기 위해 사용된 것으로, 본 발명을 한정하려는 의도가 아니다. 단수의 표현은 문맥상 명백하게 다르게 뜻하지 않는 한, 복수의 표현을 포함한다. 본 명세서에서, "포함하다" 또는 "가지다" 등의 용어는 개시된 특징, 숫자, 단계, 동작, 구성요소, 부분품 또는 이들을 조합한 것이 존재함을 지정하려는 것이지, 하나 또는 그 이상의 다른 특징들이나 숫자, 단계, 동작, 구성요소, 부분품 또는 이들을 조합한 것들의 존재 또는 부가 가능성을 미리 배제하지 않는 것으로 이해되어야 한다.다르게 정의되지 않는 한, 기술적이거나 과학적인 용어를 포함해서 여기서 사용되는 모든 용어들은 본 발명이 속하는 기술 분야에서 통상의 지식을 가진 자에 의해 일반적으로 이해되는 것과 동일한 의미이다. 일반적으로 사용되는 사전에 정의되어 있는 것과 같은 용어들은 관련 기술의 문맥상 가지는 의미와 일치하는 의미인 것으로 해석되어야 하며, 본 명세서에서 명백하게 정의하지 않는 한, 이상적이거나 과도하게 형식적인 의미로 해석되지 않는다. 도면에 제시된 동일한 참조부호는 동일한 부재를 나타낸다. 다만, 실시형태를 설명함에 있어서, 관련된 공지 기능 혹은 구성에 대한 구체적인 설명이 본 발명의 요지를 불필요하게 흐릴 수 있다고 판단되는 경우 그에 대한 상세한 설명은 생략한다. 또한, 도면에서의 각 구성요소들의 크기는 설명을 위하여 과장될 수 있으며, 실제로 적용되는 크기를 의미하는 것은 아니다.후술하는 본 발명에 대한 상세한 설명은, 본 발명이 실시될 수 있는 특정 실시예를 예시로서 도시하는 첨부 도면을 참조한다. 이들 실시예는 당업자가 본 발명을 실시할 수 있기에 충분하도록 상세히 설명된다. 본 발명의 다양한 실시예는 서로 다르지만 상호 배타적일 필요는 없음이 이해되어야 한다. 예를 들어, 여기에 기재되어 있는 특정 형상, 구조 및 특성은 일 실시예에 관련하여 본 발명의 정신 및 범위를 벗어나지 않으면서 다른 실시예로 구현될 수 있다. 또한, 각각의 개시된 실시예 내의 개별 구성요소의 위치 또는 배치는 본 발명의 정신 및 범위를 벗어나지 않으면서 변경될 수 있음이 이해되어야 한다. 따라서, 후술하는 상세한 설명은 한정적인 의미로서 취하려는 것이 아니며, 본 발명의 범위는, 적절하게 설명된다면, 그 청구항들이 주장하는 것과 균등한 모든 범위와 더불어 첨부된 청구항에 의해서만 한정된다. 도면에서 유사한 참조부호는 여러 측면에 걸쳐서 동일하거나 유사한 기능을 지칭한다.도 2는 본 발명의 일 실시예에 따른 칼코지나이드 물질 기반의 필터리스 컬러 이미지 센서의 단면도이다. 도 2를 참조하면 칼코지나이드 물질 기반의 필터리스 컬러 이미지 센서(100)는 기판(110), 기판(110) 상에 형성된 제1 색상을 위한 제1 칼코지나이드 물질층(120), 제1 칼코지나이드 물질층(120) 상에 형성된 제2 색상을 위한 제2 칼코지나이드 물질층(130) 및 상기 제2 칼코지나이드 물질층 상에 형성된 제3 색상을 위한 제3 칼코지나이드 물질층을 포함한다. 여기서 제1 색상 내지 제3 색상은 서로 다른 파장을 갖는 색상일 수 있다.필터리스 컬러 이미지 센서(100)로 입사한 광(L)은 제1 내지 제3 칼코지나이드 물질층(120-140)을 통과할 수 있다. 예컨대 제1 내지 제3 칼코지나이드 물질층(120-140)은 입사한 광(L)의 RGB 성분 각각을 흡수하도록 구성될 수 있다. 도 2를 참조하면 제1 칼코지나이드 물질층은 제1색상에 관련되고, 제2 칼코지나이드 물질층은 제2색상에 관련되며, 제3 칼코지나이드 물질층은 제3색상에 관련될 수 있다. 여기서 상기 제1 색상은 적색(Red)이고, 제2 색상은 녹색(Greed)이고, 제3 색상은 청색(Blue)일 수 있다. 제1 칼코지나이드 물질층(120)은 1.8 내지 2.0 eV 밴드갭을 가질 수 있다. 바람직하게는 제1 칼코지나이드 물질층(120)은 약 1.9eV 밴드갭을 가질 수 있다. 또한 제1 칼코지나이드 물질층(120)은 MoS2 또는 WS2 를 포함할 수 있으나 이에 제한되는 것은 아니고, 제1 색상에 관련된 밴드갭(1.8 내지 2.0 eV)을 가질 수 있는 임의의 칼코지나이드 물질을 포함할 수 있다.제2 칼코지나이드 물질층(130)은 2.2 내지 2.4 eV 밴드갭을 가질 수 있다. 바람직하게는 제2 칼코지나이드 물질층(130)은 약 2.3eV 밴드갭을 가질 수 있다. 또한 제2 칼코지나이드 물질층(130)은 SnS2 를 포함할 수 있으나 이에 제한되는 것은 아니고 제2 색상에 관련된 밴드갭(2.2 내지 2.4 eV)을 가질 수 있는 임의의 칼코지나이드 물질을 포함할 수 있다.제3 칼코지나이드 물질층(140)은 2.5 내지 2.7 eV 밴드갭을 가질 수 있다. 바람직하게는 제3 칼코지나이드 물질층(140)은 약 2.6eV 밴드갭을 가질 수 있다. 또한 제3 칼코지나이드 물질층(140)은 GaS 또는 ZrS2 를 포함할 수 있으나 이에 제한되는 것은 아니고, 제3 색상에 관련된 밴드갭(2.5 내지 2.7 eV)을 가질 수 있는 임의의 칼코지나이드 물질을 포함할 수 있다.본 명세서에서 설명되는 칼코지나이드 물질층들은, 황(S), 셀레늄(Se), 텔루륨(Te) 원소 중 적어도 하나를 포함하는 화합물을 포함할 수 있다. 광전 소재로써 칼코지나이드 물질이 가지는 장점은 첫 번째 실리콘에 비해 광전 변환 효율이 크며, 둘째로 금속과 접촉하였을 때 pn 특성과 유사한 특성을 가지는 접합을 만들 수 있다는 점이다. 금속과의 접촉만으로 pn특성을 구현할 수 있으므로, 실리콘에서의 pn 접합을 만들기 위한 복잡한 공정을 생략할 수 있어서 공정단가를 낮출 수 있다. 일 실시예에서, 칼코지나이드 물질은 주기율표 3족 내지 12족에 속하는 전이금속 원소 중에서 선택된 하나 이상의 원소와 칼코겐 원소인 S, Se, Te 중에서 선택된 하나 이상의 원소가 결합하여 구성된 이성분계 이상의 다성분계 소재일 수도 있다. 다른 실시예에서, 칼코지나이드 물질은 주기율표 13족 내지 15족에 속하는 원소인 Al, Ga, Si, Ge, P, As, Sb 중에서 선택된 하나 이상의 원소와 칼코겐 원소인 S, Se, Te 중에서 선택된 하나 이상의 원소가 결합하여 구성된 이성분계 이상의 다성분계 소재일 수도 있다. 일 실시예에서, 칼코지나이드 물질층(120-140)은 각각의 리드아웃회로(121-141) 상에 증착 될 수 있으며, 증착 방법으로는 스퍼터링 방법, CVD 방법, evaporation 방법 등 다양한 박막 증착 방법을 이용할 수 있다.또한 일 실시예에서 제1 칼코지나이드 물질층(120), 제2 칼코지나이드 물질층(130), 및 제3 칼코지나이드 물질층(140) 중 적어도 하나는 2차원 물질층일 수 있다. 2차원 칼코지나이드 물질층을 사용함으로써 광전 변환 효율이 매우 향상될 수 있으며, 얇은 두께로 인한 높은 투광도에 의해 하부 수광층에서의 광의 양 부족 문제를 해결할 수 있다.또한 투명전극(미도시)이 제3 칼코지나이드 물질층(140) 상에 형성될 수도 있다.또한 제1 칼코지나이드 물질층, 상기 제2 칼코지나이드 물질층, 또는 상기 제3 칼코지나이드 물질층은, 포토 다이오드 또는 포토 트랜지스터 형태로 구성될 수 있다.일 실시예에서 필터리스 컬러 이미지 센서(100)는 이미지 센싱회로(150)를 더 포함할 수 있다. 이미지 센싱회로(150)는 제1 내지 제3 칼코지나이드 물질층(120-140)과 전기적으로 연결될 수 있다. 이미지 센싱회로(150)와 제1 내지 제3 칼코지나이드 물질층(120-140)의 연결을 위해서, 각각의 제1 내지 제3 칼코지나이드 물질층(120-140)은 도 3에 도시된 바와 같이 리드아웃회로(121,131,141)를 포함할 수 있다. 도 3에서는 리드아웃회로들(121-141)이 칼코지나이드 물질층과 동일한 면적으로 도시되었으나, 다른 실시예에서는 리드아웃회로들은 각각의 칼코지나이드 물질층과 다른 면적을 가질 수 있다.이미지 센싱회로(150)는 제1 칼코지나이드 물질층, 상기 제2 칼코지나이드 물질층, 및 상기 제3 칼코지나이드 물질층에서 발생한 각각의 전기적 특성값에 기반하여 입사한 광의 파장 또는 세기를 측정할 수 있다. 여기서 전기적 특성값은 전압값 또는 전류값일 수 있으나 이에 제한되지는 않는다.예컨대, 이미지 센싱회로(150)는 제1 칼코지나이드 물질층(120)에서 측정된 전기적 특성값에 기반하여 제1색상(예컨대 적색)의 세기를 구하고, 제2 칼코지나이드 물질층(130)에서 측정된 전기적 특성값에 기반하여 제2색상(예컨대 녹색)의 세기를 구하고, 제3 칼코지나이드 물질층(140)에서 측정된 전기적 특성값에 기반하여 제3색상(예컨대 청색)의 세기를 구하고, 제1 색상 내지 제3 색상의 세기를 기초로 입사된 광의 색상 및 세기를 결정할 수 있다. 또한 일 실시예에서 이미지 센싱회로(150)는, 제3 칼코지나이드 물질층에서 발생된 제3 전기적 특성값과 제2 칼코지나이드 물질층에서 발생된 제2전기적 특성값을 이용하여, 제3 색상에 관한 광의 파장 또는 세기를 계산할 수 있다. 예컨대 이미지 센싱회로(150)는, 제3 칼코지나이드 물질층에서 발생된 제3 전기적 특성값에서 제2 칼코지나이드 물질층에서 발생된 제2전기적 특성값을 빼서 제3 색상에 관한 광의 파장 또는 세기를 계산할 수 있다. 이와 유사하게, 일 실시예에서 이미지 센싱회로(150)는, 제2 칼코지나이드 물질층에서 발생된 제2 전기적 특성값과 제1 칼코지나이드 물질층에서 발생된 제1전기적 특성값을 이용하여, 제2 색상에 관한 광의 파장 또는 세기를 계산할 수 있다. 예컨대 이미지 센싱회로(150)는, 제2 칼코지나이드 물질층에서 발생된 제2 전기적 특성값에서 제1 칼코지나이드 물질층에서 발생된 제1전기적 특성값을 빼서 제2 색상에 관한 광의 파장 또는 세기를 계산할 수 있다. 도 4는 본 발명의 일 실시예에 따른 필터리스 컬러 이미지 센서(100)를 이용하여 재현한 이미지이다. 도 4의 고양이 이미지는 녹색성분을 센싱하기 위해 MoS2 단결정 소재를 이용한 결과이다. 도 4는, 특정 밴드갭을 갖는 칼코지나이드 물질층을 이용하여 특정 파장의 색상 요소를 추출하는 것이 가능하다는 것을 나타내고 있다.  이와 같은 실험결과를 토대로 본 발명의 일 실시예에 따른 필터리스 컬러 이미지 센서는 세 개의 칼코지나이드 물질층을 이용하여 실제 색상을 매우 정확하게 재현할 수 있다는 것을 알 수 있다.  이상에서 본 발명이 구체적인 구성요소 등과 같은 특정 사항들과 한정된 실시예 및 도면에 의해 설명되었으나, 이는 본 발명의 보다 전반적인 이해를 돕기 위해서 제공된 것일 뿐, 본 발명이 상기 실시예들에 한정되는 것은 아니며, 본 발명이 속하는 기술분야에서 통상적인 지식을 가진 자라면 이러한 기재로부터 다양한 수정 및 변형을 꾀할 수 있다.따라서, 본 발명의 사상은 상기 설명된 실시예에 국한되어 정해져서는 아니되며, 후술하는 특허청구범위뿐만 아니라 이 특허청구범위와 균등하게 또는 등가적으로 변형된 모든 것들은 본 발명의 사상의 범주에 속한다고 할 것이다.
[ 부호의 설명 ]
100 :  필터리스 컬러 이미지 센서110 : 기판120 : 제1 칼코지나이드 물질층130 : 제2 칼코지나이드 물질층140 : 제3 칼코지나이드 물질층150 : 이미지 센싱회로